(57)【要約】      （修正有）【課題】長期間巻回状態にあった巻き癖の解消と筆記跡の復元性に優れた非塩素系樹脂からなるデスクマットを提供する。【解決手段】８０モル％の炭素数８〜１４の芳香族ジカルボン酸からの反復単位を含むガラス転移温度４０〜１５０℃の非晶質ランダム共重合ポリエステル樹脂１００重量部に対し、可塑剤として（Ａ成分）ヒドロキシ芳香族カルボン酸、ヒドロキシ縮合多環式芳香族カルボン酸、ヒドロキシ脂環族カルボン酸又はこれらカルボン酸の無水物あるいは低級アルキルエステルから選ばれる少なくとも１種と、（Ｂ成分）脂肪族アルコール、脂環族アルコール、芳香族アルコール、フェノール及びアルキルフェノールから選択されるヒドロキシ化合物、あるいはこれらヒドロキシ化合物のアルキレンオキサイド付加物から選ばれる少なくとも１種のエステルを５〜５０重量部添加してマット本体を成形し、その片面又は両面に保護層を形成したデスクマット。【選択図】なし【特許請求の範囲】
【請求項１】
少なくとも、８０モル％の、炭素数８〜１４の芳香族ジカルボン酸からの反復単位を含む、ガラス転移温度４０〜１５０℃の非晶質ランダム共重合ポリエステル樹脂１００重量部に対し、可塑剤として下記（Ａ）成分と（Ｂ）成分とのエステルを５〜５０重量部添加してマット本体を成形すると共に、該マット本体の片面又は両面に保護層を形成してなるデスクマット。
（Ａ）
【化１】
2005193477.tif 000004
（式中、Ｘａは水素原子、水酸基、炭素数１〜２２のアルキル基、アルケニル基又はアルコキシ基、あるいはハロゲン原子を示し、ｎ及びｍはそれぞれ１以上の整数で、ｎ＋ｍ＝５である。ｐは０〜３の整数を示す。）
で表されるヒドロキシ芳香族カルボン酸、１分子中に１個以上の水酸基及びカルボキシル基を有するヒドロキシ縮合多環式芳香族カルボン酸、ヒドロキシ脂環族カルボン酸又はこれらカルボン酸の無水物あるいは炭素族１〜３の低級アルキルエステルから選ばれる少なくとも１種。
（Ｂ）
脂肪族アルコール、脂環族アルコール、芳香族アルコール、フェノール及びアルキルフェノールから選択されるヒドロキシ化合物、あるいはこれらヒドロキシ化合物のアルキレンオキサイド付加物（アルキレン基の炭素数２〜４、アルキレンオキサイド平均付加モル数０より大きく３０以下）から選ばれる少なくとも１種。
【請求項２】
前記保護層が、紫外線硬化塗料層、ポリアミド樹脂層、アイオノマー樹脂層のいずれかである請求項１記載のデスクマット。
【発明の詳細な説明】
【技術分野】
【０００１】
本発明はデスクマットに関し、詳しくは、筆記跡の復元性に優れると共に、搬送、保管等のため長期間巻回状態にあった場合の巻き癖の解消に優れたデスクマットの提供に関する。
【背景技術】
【０００２】
従来から、ポリ塩化ビニル系樹脂に可塑剤、安定剤などを配合してなる軟質ポリ塩化ビニル製のデスクマットが知られている（例えば特許文献１参照）。このようなデスクマットは、透明性、柔軟性、熱安定性が良いなどの優れた性質を有するが、使用中に可塑剤がマット表面にブリードアウトし、机とデスクマットの間に挟んだ複写紙の印字インクがマット表面に付着するなどの問題があった。また、近年における環境問題などの影響から、非塩素系樹脂からなるデスクマットの開発が望まれている。
このような要求に対し、ポリオレフィン系樹脂や軟質アクリル系樹脂を素材としたデスクマットが種々提案されている（例えば特許文献２、３参照）。
【０００３】
【特許文献１】特開平７−２０５３７８号公報
【特許文献２】実開平６−２１４４１号公報
【特許文献３】特開２００２−３１５６４４号公報
【発明の開示】
【発明が解決しようとする課題】
【０００４】
ところで、この種デスクマットは、机上に敷いてその上に紙をおき筆記具で筆記したときに筆記跡が形成されるが、従来のデスクマットは、その筆記跡の復元性が悪いという問題があった。
また、この種デスクマットは、製造後に一枚ずつ巻回して箱などに入れた状態で保管、搬送するようになっているが、上記した従来のポリオレフィン系樹脂や軟質アクリル系樹脂を素材としたデスクマットは、長期にわたり巻回したままの状態にあるとその巻き癖が付き、机上に敷いた際に端部が丸まってしまい、平坦になるまで時間がかかるなどの不具合があった。
【０００５】
本発明はこのような従来事情に鑑みてなされたもので、その目的とする処は、筆記跡の復元性に優れると共に、搬送、保管等のため長期間巻回状態にあった場合の巻き癖の解消に優れた非塩素系樹脂からなるデスクマットを提供することにある。
【課題を解決するための手段】
【０００６】
以上の目的を達成するために、本発明のデスクマットは、少なくとも、８０モル％の、炭素数８〜１４の芳香族ジカルボン酸からの反復単位を含む、ガラス転移温度４０〜１５０℃の非晶質ランダム共重合ポリエステル樹脂１００重量部に対し、可塑剤として下記（Ａ）成分と（Ｂ）成分とのエステルを５〜５０重量部添加してマット本体を成形すると共に、該マット本体の片面又は両面に保護層を形成してなることを特徴とする。
【０００７】
（Ａ）
【化１】
2005193477.tif 000002
（式中、Ｘａは水素原子、水酸基、炭素数１〜２２のアルキル基、アルケニル基又はアルコキシ基、あるいはハロゲン原子を示し、ｎ及びｍはそれぞれ１以上の整数で、ｎ＋ｍ＝５である。ｐは０〜３の整数を示す。）
で表されるヒドロキシ芳香族カルボン酸、１分子中に１個以上の水酸基及びカルボキシル基を有するヒドロキシ縮合多環式芳香族カルボン酸、ヒドロキシ脂環族カルボン酸又はこれらカルボン酸の無水物あるいは炭素族１〜３の低級アルキルエステルから選ばれる少なくとも１種。
（Ｂ）
脂肪族アルコール、脂環族アルコール、芳香族アルコール、フェノール及びアルキルフェノールから選択されるヒドロキシ化合物、あるいはこれらヒドロキシ化合物のアルキレンオキサイド付加物（アルキレン基の炭素数２〜４、アルキレンオキサイド平均付加モル数０より大きく３０以下）から選ばれる少なくとも１種。
【０００８】
このような構成になる本発明のデスクマットは、非塩素系樹脂からなるデスクマットであって、長期にわたり巻回したままの状態にあったとしても巻き癖が付くようなことがなく、机上に敷いた際にすぐに平坦になって使用することができる。また、デスクマットの上に紙をおいて筆記したときに形成される筆記跡の復元性にも優れる。
【０００９】
本発明において、前記保護層は、紫外線硬化塗料層、ポリアミド樹脂層、アイオノマー樹脂層のいずれかであることが好ましい。
この場合、使用中に可塑剤がマット表面にブリードアウトするようなことがなく、机とデスクマットの間に挟んだ複写紙の印字インクがマット表面に付着する虞れがない。
【発明の効果】
【００１０】
本発明は以上説明したように、非晶質ランダム共重合ポリエステル樹脂に特定の可塑剤を加えた新規な非塩素系樹脂素材からなるデスクマットであり、軟質ポリ塩化ビニル、ポリオレフィン系樹脂、軟質アクリル系樹脂などを素材とした従来のデスクマットによる不具合を解消し、複写紙の印字インクの付着防止、長期間巻回後の巻き癖の解消、筆記跡の復元性といった各種特性に優れた新規なデスクマットを提供することができた。
【発明を実施するための最良の形態】
【００１１】
以下、本発明に係るデスクマットの実施形態について説明する。
本例のデスクマットは、少なくとも、８０モル％の、炭素数８〜１４の芳香族ジカルボン酸からの反復単位を含む、ガラス転移温度４０〜１５０℃の非晶質ランダム共重合ポリエステル樹脂１００重量部に対し、可塑剤として、前述の（Ａ）成分と（Ｂ）成分のエステルを５〜５０重量部添加してマット本体を成形すると共に、該マット本体の片面又は両面に、保護層として紫外線硬化塗料層、ポリアミド樹脂層、アイオノマー樹脂層のいずれかを形成したものである。
マット本体の素材には、必要に応じて、紫外線吸収剤、帯電防止剤、顔料、ブロッキング防止剤、抗菌剤、防カビ剤などが配合されてもよい。
【００１２】
紫外線硬化塗料層は、紫外線硬化型樹脂塗料をマット本体の片面又は両面に塗布し、その後紫外線照射して該樹脂を硬化させることで形成されるもので、紫外線硬化型樹脂としては、フタル酸／１，６−ヘキサンジオール／アクリル酸などのエステルアクリレート、トリレンジイソシアネート／βＨＰＡ／ポリエステル又はポリエーテルなどのウレタンアクリレート、エポキシアクリレート、メラミンアクリレート等のアクリロイル基を有するラジカル重合系樹脂が好ましく用いられる。
【００１３】
ポリアミド樹脂層は、前記マット本体の片面又は両面にポリアミド系樹脂層、いわゆるナイロン樹脂層を積層してなるもので、ナイロン樹脂層としては、６−ナイロン、６，６−ナイロン、６−ナイロン／６，６−ナイロン共重合体、ポリアミド系熱可塑性エラストマーから選ばれる一種以上の樹脂からなるポリアミド系樹脂層である。
通常のポリアミドはデスクマット用としては硬いため、より柔らかい共重合ポリアミド樹脂が好適に用いられる。特に融点が１５０℃以下の共重合ポリアミド樹脂が好ましい。
【００１４】
このポリアミド樹脂層を前記マット本体に積層するにあたり、両者の接着性を改善し、強固な接着性を確保するために、マット本体とポリアミド樹脂層の間に接着層を設けることが好ましい。
接着層としては、例えば、エチレン系共重合体からなる接着性樹脂層を挙げることができる。エチレン系共重合体からなる接着性樹脂としては、アイオノマー樹脂や、エチレンとアクリル酸やメタクリル酸、アクリル酸エステル、メタクリル酸エステル、α−オレフィンと不飽和結合を有するカルボン酸無水物の多元共重合体や、エチレンとアクリル酸やメタクリル酸、アクリル酸エステル、メタクリル酸エステル、α−オレフィンの共重合体に、不飽和結合を有するカルボン酸無水物をグラフト重合させた共重合体が挙げられる。
その中でも、エチレンとアクリル酸エステル又はメタクリル酸エステルを含有するエチレン系共重合体からなる接着剤を好ましく用いることができる。
【００１５】
アイオノマー樹脂層は、前記マット本体の片面又は両面にアイオノマー樹脂を積層してなる。アイオノマー樹脂はエチレンとメタクリル酸の共重合体の、メタクリル酸のカルボキシル基をナトリウム（Ｎａ）、亜鉛（Ｚｎ）等の金属で部分的に中和（金属イオンにより架橋）した熱可塑性の樹脂であり、接着性に優れるため、前記マット本体に対し容易に接合することができる。
【００１６】
以下、実施例と比較例を参照して、本発明をさらに詳しく説明する。
【実施例１】
【００１７】
非晶質ランダム共重合ポリエステル樹脂（イーストマンケミカル社製TSUNAMI GS2）：１００重量部に対し、可塑剤（花王社製KPC-187）：１５重量部と所要量の酸化防止剤などを加え、Ｔダイ押し出し機を用いて定法により厚さ１．５ｍｍの軟質非晶性ポリエステルシートを押し出し成形した。次いで、このシートの表裏両面に、ウレタンアクリレート系紫外線硬化型樹脂塗料を塗布し、紫外線照射して塗料を硬化させて膜厚１０μｍの紫外線硬化塗料層を形成させた。その後、このシートをデスクマットのサイズに裁断して、マット本体の両面に紫外線硬化塗料層からなる保護層を備えたデスクマットを得た。
このデスクマットを用いて、複写紙の印字インクの付着防止性、長期間巻回後の巻き癖の解消性、筆記跡の復元性について試験を行った。
【００１８】
複写紙の印字インクの付着防止性は、複写紙の複写面を上にしてテーブルに敷き、その上に前記デスクマットを重ねて敷き、１００ｇ／ｃｍ２の荷重をかけて６０℃で２４時間放置した後、デスクマット下面の印字インクの付着状態を目視で確認した。
付着が確認された場合は付着ありとして×と評価し、付着が無い場合は付着なしとして○と評価した。結果を表１に示す。
【００１９】
巻き癖の解消性は、前記デスクマットを筒状に丸めた状態を紐などで縛って維持し、２４時間放置した後、紐を解いてテーブルの上に広げ、平らに落ち着くまでの時間を目視で確認し相対評価した。平らに落ち着くまでに１０分を超えた場合は解消性低いとして×とし、１０分以内の場合は解消性高いとして○とした。結果を表１に示す。
【００２０】
筆記跡の復元性は、ＪＩＳ  Ｋ  ５４００−１９９０に準じ、テーブルの上に敷いた前記デスクマットの上に紙を置き、鉛筆引っかき試験機を用いて、硬度Ｂの鉛筆で各荷重をかけて線を引き、その跡を目視にて相対評価した。跡がない場合は○とし、跡がある場合はその程度に応じて△、×、××とした。結果を表１に示す。
【実施例２】
【００２１】
可塑剤として、花王社製KPC-187に代えて花王社製KPC-191を用いたこと以外は実施例１と同様にして、マット本体の両面に紫外線硬化塗料層からなる保護層を備えたデスクマットを得、実施例１と同様の試験を行った。結果を表１に示す。
【実施例３】
【００２２】
共重合ポリアミド樹脂（東レ社製  ＣＭ−６５４１Ｘ３  融点１３３℃）：１００重量部にモンタン酸部分ケン化エステルワックス（クラリアントジャパン社製  ＬＩＣＯＷＡＸ  ＯＰ）：１重量部を配合し、カレンダー成形により厚さ０．１ｍｍのフィルムを製造した。このフィルムを、実施例１と同様にして押し出し成形した厚さ１．５ｍｍの軟質非晶性ポリエステルシートの表裏両面に積層しラミネートさせて、マット本体の両面にポリアミド樹脂層からなる保護層を備えたデスクマットを得、実施例１と同様の試験を行った。結果を表１に示す。
【実施例４】
【００２３】
実施例１と同様にして厚さ１．５ｍｍの軟質非晶性ポリエステルシートを押し出し成形し、次いで、このシートの表裏両面に厚さ０．１ｍｍのアイオノマー樹脂フィルム（タマポリ社製  ＨＭ−０７）を積層し、その後、このシートをデスクマットのサイズに裁断して、マット本体の両面にアイオノマー樹脂層からなる保護層を備えたデスクマットを得、実施例１と同様の試験を行った。結果を表１に示す。
【実施例５】
【００２４】
紫外線硬化塗料層をマット本体の裏面（下面）のみに形成したこと以外は実施例１と同様にして、マット本体の片面に紫外線硬化塗料層からなる保護層を備えたデスクマットを得、実施例１と同様の試験を行った。結果を表１に示す。
【比較例１】
【００２５】
紫外線硬化塗料層をマット本体の両面に形成しないこと以外は実施例１と同様にして、マット本体のみからなるデスクマットを得、実施例１と同様の試験を行った。結果を表１に示す。
【比較例２】
【００２６】
エチレンと各種アクリル酸エステルまたは各種メタクリル酸エステルよりなるエチレン系コポリマー若しくはこれらの混合物を主成分としたポリオレフィン系樹脂（例えば、エチレンメチルメタアクリレート；ＥＭＭＡ）を定法により厚さ１．５ｍｍのシートに押し出し成形したこと以外は、実施例１と同様にして、ポリオレフィン系樹脂からなるマット本体の両面に紫外線硬化塗料層を備えたデスクマットを得、実施例１と同様の試験を行った。結果を表１に示す。
【比較例３】
【００２７】
アクリル系軟質樹脂組成物を定法により厚さ１．５ｍｍのシートに押し出し成形したこと以外は、実施例１と同様にして、軟質アクリル系樹脂からなるマット本体の両面に紫外線硬化塗料層を備えたデスクマットを得、実施例１と同様の試験を行った。結果を表１に示す。
【００２８】
【表１】
2005193477.tif 000003
【００２９】
以上の結果から、本発明に係るデスクマットの優位性を確認することができた。
【００３０】
以上、本発明の実施形態の例を実施例に基づき説明したが、本発明に係るデスクマットは上述した実施例に限定されず、特許請求範囲の各請求項に記載された技術的思想の範疇において種々の変更が可能であることは言うまでもない。